(57)【要約】【課題】  光漏れが少なく、かつ十分な近赤外放射を行うことができる自動車の赤外線暗視装置および赤外線暗視システムを提供する。【解決手段】  本発明の赤外線暗視装置は、ルビジウム（Ｒｂ）、セシウム（Ｃｓ）からなる金属のハロゲン化物１１１ｂおよびキセノン（Ｘｅ）を含む放電媒体が封入されたメタルハライドランプ１と、メタルハライドランプ１が照射する被照射体ＩＯとの間に配置された、透過率が５０％となる波長をＸとしたとき、７３０ｎｍ≦Ｘ≦８２０ｎｍである出光側フィルタ３とを具備する。さらには、主に被照射体ＩＯに反射したメタルハライドランプ１の出光側フィルタ３の透過光を受光するＣＣＤカメラ４と、被照射体ＩＯとＣＣＤカメラ４との間に配置された、透過率が５０％となる波長をＹとしたとき、７５５ｎｍ≦Ｙ≦８２０ｎｍである受光側フィルタ５とを具備する。【選択図】  図１
2008140694.tif 000002
【特許請求の範囲】
【請求項１】
カリウム（Ｋ）、ルビジウム（Ｒｂ）、セシウム（Ｃｓ）から選択された少なくとも一の金属のハロゲン化物および希ガスを含む放電媒体が封入されたメタルハライドランプと、
前記メタルハライドランプが照射する被照射体との間に配置された、透過率が５０％となる波長をＸとしたとき、７３０ｎｍ≦Ｘ≦８２０ｎｍである第１のフィルタとを具備することを特徴とする赤外線暗視装置。
【請求項２】
主に前記被照射体に反射した前記メタルハライドランプの前記第１のフィルタの透過光を受光する受光手段と、
前記被照射体と前記受光手段との間に配置された、透過率が５０％となる波長をＹとしたとき、７５５ｎｍ≦Ｙ≦８２０ｎｍである第２のフィルタとを具備することを特徴とする請求項１に記載の赤外線暗視装置。
【請求項３】
請求項１または請求項２に記載の赤外線暗視装置と、
前記赤外線暗視装置に搭載された前記メタルハライドランプを点灯する点灯回路とを具備することを特徴とする赤外線暗視システム。
【発明の詳細な説明】
【技術分野】
【０００１】
本発明は、近赤外域の放射を利用するメタルハライドランプを利用した自動車の赤外線暗視装置および赤外線暗視システムに関する。
【背景技術】
【０００２】
近年、自動車および歩行者等の夜間の安全を考慮して赤外線暗視装置の開発、実用化が進んでいる。現在の赤外線暗視装置の主流は、装置を安価に提供することができる近赤外線を利用した方式である。
【０００３】
赤外線暗視装置としては、従来、特開２００５−２６６５３７号公報（以下、特許文献１）に記載のように、赤外光を発するハロゲン電球と、所定波長の赤外光を透過させるフィルタとを組み合わせるのが一般的であった。この種のハロゲン電球から得られる分光分布は、図１３のように連続波長である。このハロゲン電球に赤外線暗視装置として利用可能な近赤外光を得るために図のような透過特性を持つ可視光カットフィルタを使用すると、ハロゲン電球を保持している灯具が赤く見える現象、いわゆる「赤の問題」が発生することが報告されている。この原因は定かではないが、７８０〜８００ｎｍ付近の波長の放射を透過させたためと考えられ、当該波長域に連続波長を持つハロゲン電球では特に深刻な問題となっている。
【０００４】
そこで、最近では赤外線暗視装置に用いる光源として、特開２００４−１３４１００号公報（以下、特許文献２）、特開２００３−２５７３６７号公報（以下、特許文献３）などの紹介されているようなメタルハライドランプを用いる試みがされている。このメタルハライドランプは、カリウム（Ｋ）、ルビジウム（Ｒｂ）、セシウム（Ｃｓ）等の近赤外域に発光波長のある放電媒体を封入したランプであり、ハロゲン電球のような連続波長ではなく、所々に強い発光スペクトルのある分光分布が得られるという特徴がある。
【０００５】
【特許文献１】特開２００５−２６６５３７号公報
【特許文献２】特開２００４−１３４１００号公報
【特許文献３】特開２００３−２５７３６７号公報
【発明の開示】
【発明が解決しようとする課題】
【０００６】
しなしながら、このようなハロゲン電球とは異なる分光分布を持つメタルハライドランプを用いた赤外線暗視装置においては、そのフィルタとの組み合わせにより、赤外強度が大きく変化してしまうことがわかった。例えば、フィルタとの相性が悪い場合、遠方にまで近赤外光を放射することができず、自動車に搭載し、夜間の歩行者等の認知を行う赤外線暗視装置として十分に機能を発揮できないことがある。また、一方では可視光を含んでしまい、光漏れが発生することもある。
【０００７】
本発明は、上記のような課題に鑑みたもので、その目的は光漏れが少なく、かつ十分な近赤外放射を行うことができる自動車の赤外線暗視装置および赤外線暗視システムを提供することにある。
【課題を解決するための手段】
【０００８】
上記目的を達成するために、本発明の赤外線暗視装置は、カリウム（Ｋ）、ルビジウム（Ｒｂ）、セシウム（Ｃｓ）から選択された少なくとも一の金属のハロゲン化物および希ガスを含む放電媒体が封入されたメタルハライドランプと、前記メタルハライドランプが照射する被照射体との間に配置された、透過率が５０％となる波長をＸとしたとき、７３０ｎｍ≦Ｘ≦８２０ｎｍである第１のフィルタとを具備することを特徴とする。
【発明の効果】
【０００９】
本発明によれば、光漏れが少なく、かつ十分な近赤外放射を行うことができる。
【発明を実施するための最良の形態】
【００１０】
（第１の実施の形態）
以下に、本発明の実施の形態の赤外線暗視装置について図面を参照して説明する。図１は、本発明の第１の実施の形態の赤外線暗視装置について説明するための概略図である。
【００１１】
赤外線暗視装置は、メタルハライドランプ１、灯具２、出光側フィルタ３、ＣＣＤカメラ４、受光側フィルタ５とで構成されている。
【００１２】
メタルハライドランプ１は、近赤外光を放射するランプである。このランプの詳細について、図２を用いて説明する。
【００１３】
メタルハライドランプ１は、発光管１１とソケット１２とで構成されている。発光管１１は２重管構造となっており、例えば石英ガラスやセラミックからなる。発光管１１の内部には、そのほぼ中央に放電部１１１が位置している。放電部１１１の内部には、内容積が１０μｌ〜４０μｌの放電空間１１１ａが形成されており、その放電空間１１１ａには放電媒体が封入されている。放電部１１１の両端には一対の封止部１１２ａ、１１２ｂが形成されている。封止部１１２ａ、１１２ｂの内部には、金属箔に電極およびリード線が一体構成された電極マウント１１３ａ、１１３ｂが、一対の電極が放電空間１１１ａに突出し、先端が対向するように封着されている。そして、放電部１１１等を覆うように外管１１４が溶着されている。この外管１１４は、酸化チタン（ＴｉＯ２）、酸化セリウム（ＣｅＯ２）、酸化アルミニウム（Ａｌ２Ｏ３）等の金属酸化物を添加することにより、紫外線遮断性を有するのが望ましい。
【００１４】
発光管１１の封止部１１２ａ側には、例えばＰＰＳ樹脂からなるソケット１２が装着されている。ソケット１２には、側部端子１２１ａと底部端子（図示なし）が形成されている。側部端子１２１には電極マウント１１３ｂの一端に接続され、大部分にセラミックからなる絶縁スリーブ１１５が被覆されたサポートワイヤ１１３ｃの一端が接続され、底部端子には電極マウント１１３ａの一端が接続されている。なお、発光管１１とソケット１２との接続は、発光管１１に形成された金属バンド１１６をソケット１２に突出形成された舌片１２２で挟持することによって行っている。
【００１５】
ここで、放電空間１１１ａに封入された放電媒体について詳しく説明する。放電媒体は、金属ハロゲン化物１１１ｂと希ガスとからなる。金属ハロゲン化物１１１ｂとして、近赤外域に好適な発光波長を有する金属ハロゲン化物が封入されている。「近赤外域に好適な発光波長を有する金属のハロゲン化物」とは、本発明の赤外線暗視装置において、最も適した近赤外光の波長を有する金属ハロゲン化物のことを意味する。すなわち、受光手段として用いられるＣＣＤカメラの一般的な感度は、図３に示すように、７００ｎｍ以降よりも長波長域では感度が落ち、１２００ｎｍ以降の波長は受光できなくなる特性がある。が、そのうち７５０ｎｍ以下の波長域は可視光が多く含まれてしまうため、光洩れの原因となり、好適ではない。したがって、本発明の赤外線暗視装置では、７５０〜１２００ｎｍに強い発光を有するカリウム（Ｋ）、ルビジウム（Ｒｂ）、セシウム（Ｃｓ）から選択された少なくとも一の金属ハロゲン化物が必須である。
【００１６】
なお、上記近赤外域に発光がある金属ハロゲン化物に加え、ランプ電圧を上昇させる媒体をさらに封入してもよい。ランプ電圧を上昇させる媒体としては、水銀（Ｈｇ）を用いることができるが、水銀フリーの構成とする場合には、マグネシウム（Ｍｇ）、鉄（Ｆｅ）、コバルト（Ｃｏ）、クロム（Ｃｒ）、亜鉛（Ｚｎ）、ニッケル（Ｎｉ）、マンガン（Ｍｎ）、アルミニウム（Ａｌ）、アンチモン（Ｓｂ）、ベリリウム（Ｂｅ）、レニウム（Ｒｅ）、ガリウム（Ｇａ）、チタン（Ｔｉ）、ジルコニウム（Ｚｒ）、ハフニウム（Ｈｆ）、スズ（Ｓｎ）、インジウム（Ｉｎ）などの金属のハロゲン化物を一または複数種用いることができる。
【００１７】
なお、金属ハロゲン化物１１１ｂに結合されるハロゲンとしては、ヨウ素（Ｉ）が最も好適である。ただし、臭素（Ｂｒ）、塩素（Ｃｌ）または複数のハロゲンを組み合わせて使用してもよい。
【００１８】
希ガスとしては、キセノン（Ｘｅ）が好適である。キセノン（Ｘｅ）は、始動直後の発光効率が高く、主に始動用ガスとして作用するほか、９００ｎｍ前後に近赤外域の発光波長を有するため、近赤外光の放射の増加も図ることができるためである。ちなみに、キセノン（Ｘｅ）の圧力は常温（２５℃）において５ａｔｍ以上、さらに好適には９〜１５ａｔｍであるのが望ましい。
【００１９】
灯具２は、リフレクタ２１とレンズ２２とで構成されている。リフレクタ２１には、その中央にメタルハライドランプ１が取り付けられており、ランプの点発光を反射面によってほぼ平行光に変換する。レンズ２２は、その平行光を集光等することにより、所定の配光特性を作成する。ここで、レンズ２２の背面側には、第１のフィルタとして出光側フィルタ３が配置されている。この出光側フィルタ３は、透過率が５０％となる波長をＸ１としたとき、７３０ｎｍ≦Ｘ１≦８２０ｎｍである。すなわち、このフィルタにより、ほとんどの可視光はカットされ、近赤外光ＩＲＬ１のみが灯具２から出光することになる。このような特性を有するフィルタは、ガラスなどの基板に、例えば屈折率の異なるシリカ（ＳｉＯ２）、チタニア（ＴｉＯ２）を交互にコーティングし、誘電体多層膜を形成することにより作成することができる。その誘電体多層膜の膜厚、層数をコントロールすることでフィルタの透過特性を調整可能である。
【００２０】
ＣＣＤカメラ４は、本実施の形態における近赤外光の受光手段である。すなわち、近赤外光ＩＲＬ１が被照射体ＩＯに反射した反射光ＩＲＬ２を主に受光するものである。その際、ＣＣＤカメラ４のレンズ付近には、反射光ＩＲＬ２や外部の光が含む可視光をカメラが受光することによって生ずるハレーションを防止するために、第２のフィルタとして受光側フィルタ５が配置されている。受光側フィルタ５は、透過率が５０％となる波長をＹ１としたとき、７５５ｎｍ≦Ｙ１≦８２０ｎｍである。なお、受光側フィルタ５としては、出光側フィルタ３とほぼ同様のものを使用することができ、透過特性も上述のようにコントロール可能である。
【００２１】
以下に、本発明で使用したメタルハライドランプの一実施例を示す。
【００２２】
（実施例１）
放電部１１１：石英ガラス製、内径＝２．６ｍｍ、外径＝６．０ｍｍ、球体長＝７．０ｍｍ、放電空間１１１ａの容積＝２０μｌ、
電極マウント１１３ａ、１１３ｂ：電極直径＝０．３５ｍｍ、電極間距離＝４．２ｍｍ、
外管１１４：ＴｉＯ２＋ＣｅＯ２＋Ａｌ２Ｏ３を添加した石英ガラス製
放電媒体：ＣｓＩ＝０．２ｍｇ、ＲｂＩ＝０．２ｍｇ、Ｘｅ＝１０ａｔｍ、
上記ランプを図４に示したような、直流電源６１、ＤＣ−ＤＣ変換回路６２、ランプ電圧検出回路６３、ランプ電流検出回路６４、制御回路６５、ＤＣ−ＡＣ変換回路６６、駆動回路６７、イグナイタ６８で構成された点灯回路６により始動時は７５Ｗ、安定時は３５Ｗで点灯したところ、全光束は２３０ｌｍ、赤外放射パワー（７６０〜１２００ｎｍ）は７．９Ｗ、ランプ電圧は２３Ｖであった。
【００２３】
実施例１のメタルハライドランプの放射を図５破線に示す。この図から、このランプでは、近赤外域には761.9ｎｍ、775.7ｎｍ、780.0ｎｍ、794.7ｎｍ、887.3ｎｍにルビジウム（Ｒｂ）、801.5ｎｍ、807.9ｎｍ、852.1ｎｍ、876.1ｎｍ、894.3ｎｍ、920.8ｎｍ、917.2ｎｍにセシウム（Ｃｓ）、900ｎｍ付近にキセノン（Ｘｅ）の強い発光スペクトルがあることがわかる。また、微弱ではあるが、可視域にはルビジウム（Ｒｂ）とセシウム（Ｃｓ）による発光を確認することができる。
【００２４】
このメタルハライドランプについて、ハロゲン電球の場合に一般的に使用されているフィルタ（以下、フィルタＡ）を、出光側フィルタ３として用いた場合の透過光を同図に示す。このフィルタは、透過率が１０％となる波長が８３０ｎｍ、透過率が５０％となる波長が８４５ｎｍ、透過率が８０％となる波長が８６５ｎｍであり、移行波長域（透過率が１０％〜８０％になるまでの波長域）が３５ｎｍである。
【００２５】
図からわかるように、セシウム（Ｃｓ）、キセノン（Ｘｅ）の多くはフィルタを透過しているが、ルビジウム（Ｒｂ）のほとんどはカットされているため、透過後の赤外線放射は小さくなってしまう。このフィルタＡに対し、全体的に５０ｎｍ短波長側に移動させたフィルタ（以下、フィルタＢ）を作成し、出光側フィルタ３として用いた場合の透過光を図６に示す。図６からわかるように、このフィルタＢであればルビジウム（Ｒｂ）の一部の近赤外光も透過させることができ、フィルタＡよりも透過後の赤外線放射は断然大きくなる。なお、図６のようなフィルタを用いても、灯具２が赤く見える「赤の問題」は生じないことが確認された。
【００２６】
上記は、灯具２に取り付けられた出光側フィルタ３の事情であるが、ＣＣＤカメラ４に取り付けられた受光側フィルタ５でも同様の事情が存在する。すなわち、ハレーション等の防止のためには、ＣＣＤカメラ４側にもフィルタを設けることが必須だが、このフィルタの透過特性も十分に考慮する必要がある。
【００２７】
図７は、出光側フィルタとしてフィルタＢを用いて得られた透過光、すなわち図６に示したフィルタＢの透過光に、受光側フィルタとしてフィルタＡを用いた場合の透過光について説明するための図である。図からわかるように、灯具２から透過した光はルビジウム（Ｒｂ）、セシウム（Ｃｓ）、キセノン（Ｘｅ）のうちの近赤外光であるが、この透過光にフィルタＡを用いると、ルビジウム（Ｒｂ）の大半およびセシウム（Ｃｓ）の一部の光がカットされ、ＣＣＤカメラ４に達する赤外線は小さくなってしまうことがわかる。これに対し、図８に示すようにフィルタＢを用いた場合には、灯具２から透過した近赤外光をほとんどカットすることなくＣＣＤカメラ４に受光させることができるため、赤外線強度が高いことがわかる。
【００２８】
図９は、実施例１について、出光側フィルタの透過特性を変え、相対赤外強度を測定した結果について説明するための図である。なお、本試験においてはフィルタの波形は変えず、全体的に短波長又は長波長にシフトさせることにより、透過特性を変更しており、透過率５０％の波長を代表して示している。相対赤外強度は、フィルタＡの赤外強度を１としたときの各フィルタの赤外強度とし、赤外強度は、１ｎｍごとに「メタルハライドランプの放射強度×フィルタの透過率×ＣＣＤカメラの感度」を計算し、それを３８０〜１２００ｎｍまで積分した値とした。
【００２９】
結果から、フィルタの透過特性を短波長側にシフトさせると、相対赤外強度が増していき、透過率が５０％となる波長Ｘが８２０ｎｍのときにフィルタＡを使用した場合よりも５０％多く赤外強度を得ることができる。また、８００ｎｍ以下であれば、高い赤外強度を維持することができるためさらに望ましい。しかし、フィルタの透過特性を短波長側にシフトしすぎると、可視光を多く透過させることになり、「光漏れ」を生じさせてしまう。この光漏れは、透過率が５０％となる波長Ｘが７３０ｎｍよりも低くなると生じやすいことが確認された。以上から、透過率が５０％となる波長Ｘは、７３０ｎｍ≦Ｘ≦８２０ｎｍ、さらに望ましくは７３０ｎｍ≦Ｘ≦８００ｎｍであるのが望ましい。
【００３０】
図１０は、実施例１について、受光側フィルタの透過特性を変え、相対赤外強度を測定した結果について説明するための図である。この試験では、出光側フィルタ３に透過率が５０％となる波長Ｘ＝７３０ｎｍのフィルタを用いたときの灯具２からの透過光を、透過特性を変えた受光側フィルタ４で透過させている。なお、試験条件、フィルタの変更条件等は図９とほぼ同様である。
【００３１】
結果から、図９の場合と同様に、フィルタの透過特性を短波長側にシフトさせると、相対赤外強度が増していき、透過率が５０％となる波長Ｘが８２０ｎｍのときにフィルタＡを使用した場合よりも５０％多く赤外強度を得ることができる。また、８００ｎｍ以下であれば、高い赤外強度を維持することができるためさらに望ましい。しかし、フィルタの透過特性を短波長側にシフトしすぎると、可視光を多く透過させることになり、「光漏れ」を生じさせてしまう。この光漏れは、透過率が５０％となる波長Ｙが７５５ｎｍよりも低くなると生じやすいことが確認された。以上から、透過率が５０％となる波長Ｙは、７５５ｎｍ≦Ｙ≦８２０ｎｍ、さらに望ましくは７５５ｎｍ≦Ｙ≦８００ｎｍであるのが望ましい。
【００３２】
次に、出光側フィルタ３と受光側フィルタ５を組み合わせる試験を行った。図１１は、灯具側、カメラ側フィルタの組み合わせを変えたときの相対赤外強度等を説明するための図である。具体的には、出光側、受光側フィルタ３、５について、Ａ〜Ｄの４種類のフィルタ（透過率が５０％となる波長はそれぞれ、フィルタＡが８４５ｎｍ、フィルタＢが７９５ｎｍ、フィルタＣが７５５ｎｍ、フィルタＤが７３０ｎｍ）を組み合わせて、ハロゲン電球とメタルハライドランプの双方で相対赤外強度を比較している。なお、試験条件、フィルタの変更条件等は図９とほぼ同様であり、相対赤外強度は従来のハロゲン電球の赤外強度を１として計算している。
【００３３】
ハロゲン電球、メタルハライドランプにおいても、赤外強度を高めるフィルタ組み合わせ、すなわち透過特性を短波長側にシフトさせたフィルタを用いれば、相対赤外強度が増加する。しかし、ハロゲン電球では、Ａ−３では「赤の問題」および光漏れが多いため実用に適さず、一方でＡ−２ではそれらの問題は生じないが、赤外強度が低い。これに対し、メタルハライドランプでは、Ｂ−１〜Ｂ−４の何れにおいても上記問題は発生しておらず、特に本発明の範囲に含まれるＢ−３、Ｂ−４では、ランプ電力が２０Ｗも低いにもかかわらず相対強度が高い。なお、Ａ−１では投光器２台で１５０〜２００ｍの暗視距離が得られる程度の赤外性能であるが、Ｂ−４では同じ条件で２００〜２５０ｍの暗視距離が得られた。その他、寿命、ランプ電力などからも、ハロゲン電球を使用した従来の赤外線暗視装置より、メタルハライドランプを用いた本発明の赤外線暗視装置の方が断然優れているといえる。
【００３４】
なお、フィルタの透過率が１０％〜８０％になるまでの波長域、すなわち移行波長域を変えたフィルタを用いた場合でも、本発明の効果を得ることができる。具体的には、出光側、受光側フィルタ３、５の移行波長域が１００ｎｍ以下であれば、本発明に適していることを確認した。
【００３５】
（実施例２）
放電媒体がＣｓＩ＝０．４ｍｇ、Ｘｅ＝１０ａｔｍである以外は、実施例１と同じ。
【００３６】
上記ランプを図４に示す点灯回路により始動時は７５Ｗ、安定時は３５Ｗで点灯したところ、全光束は３５０ｌｍ、赤外放射パワーは６．８Ｗ、ランプ電圧は２０Ｖであった。
【００３７】
実施例２のメタルハライドランプの放射を図１２破線に示す。この図から、近赤外域には801.5ｎｍ、807.9ｎｍ、852.1ｎｍ、876.1ｎｍ、894.3ｎｍ、920.8ｎｍ、917.2ｎｍにセシウム（Ｃｓ）、900ｎｍ付近にキセノン（Ｘｅ）の強い発光スペクトルがあることがわかり、封入量の違いからその強度は実施例１よりも強い。
【００３８】
このメタルハライドランプについて、フィルタＡを出光側フィルタとして用いた場合の透過特性を同図に示す。
【００３９】
図からわかるように、フィルタＡを用いると実施例２のランプから放射されたセシウム（Ｃｓ）の801.5ｎｍ、807.9ｎｍの赤外放射がカットされてしまい、フィルタ透過後の赤外強度は小さくなってしまうため、実施例１と同様に好適なフィルタを組み合わせることが必要となる。そこで、出光側、受光側フィルタ３、５について組み合わせ試験を行ったところ、実施例１と同様に、出光側フィルタ３の透過率が５０％となる波長をＸとしたときに７３０ｎｍ≦Ｘ≦８２０ｎｍ（望ましくは７３０ｎｍ≦Ｘ≦８００ｎｍ）、かつ受光側フィルタ５の透過率が５０％となる波長をＹとしたときに７５５ｎｍ≦Ｙ≦８２０ｎｍ（望ましくは７５５ｎｍ≦Ｙ≦８００ｎｍ）であれば、実用的な近赤外放射を行うことができることを確認した。
【００４０】
（実施例３）
放電媒体がＣｓＩ＝０．２ｍｇ、ＫＩ＝０．２ｍｇ、Ｘｅ＝１０ａｔｍである以外は、実施例１と同じ。
【００４１】
上記ランプを図４に示す点灯回路により始動時は７５Ｗ、安定時は３５Ｗで点灯したところ、全光束は３００ｌｍ、赤外放射パワーは８．２Ｗ、ランプ電圧は２３Ｖであった。
【００４２】
カリウム（Ｋ）を封入した場合には、近赤外域に766.4ｎｍ、769.8ｎｍの強い発光スペクトルを確認することができる。
【００４３】
この実施例３においても、出光側フィルタ３の透過率が５０％となる波長をＸとしたときに７３０ｎｍ≦Ｘ≦８２０ｎｍ（望ましくは７３０ｎｍ≦Ｘ≦８００ｎｍ）、かつ受光側フィルタ５の透過率が５０％となる波長をＹとしたときに７５５ｎｍ≦Ｙ≦８２０ｎｍ（望ましくは７５５ｎｍ≦Ｙ≦８００ｎｍ）であれば、実用的な近赤外放射を行うことができることを確認した。
【００４４】
（実施例４）
放電媒体がＣｓＩ＝０．２ｍｇ、ＲｂＩ＝０．２ｍｇ、ＺｎＩ２＝０．２ｍｇ、Ｘｅ＝１０ａｔｍである以外は、実施例１と同じ。
【００４５】
上記ランプを図４に示す点灯回路により始動時は７５Ｗ、安定時は３５Ｗで点灯したところ、全光束は１１００ｌｍ、赤外放射パワーは５．０Ｗ、ランプ電圧は４０Ｖであった。
【００４６】
この実施例では、可視光が増し、近赤外光が多少減少するというデメリットはあるが、ランプ電圧を上昇させる亜鉛（Ｚｎ）を封入したことにより、ランプ電圧が上昇（ランプ電流が減少）するため、回路を小型にできる等のメリットが得られる。
【００４７】
この実施例４においても、出光側フィルタ３の透過率が５０％となる波長をＸとしたときに７３０ｎｍ≦Ｘ≦８２０ｎｍ（望ましくは７３０ｎｍ≦Ｘ≦８００ｎｍ）、かつ受光側フィルタ５の透過率が５０％となる波長をＹとしたときに７５５ｎｍ≦Ｙ≦８２０ｎｍ（望ましくは７５５ｎｍ≦Ｙ≦８００ｎｍ）であれば、実用的な近赤外放射を行うことができることを確認した。
【００４８】
（実施例５）
放電媒体がＣｓＩ＝０．２ｍｇ、ＲｂＩ＝０．２ｍｇ、Ｈｇ＝０．３ｍｇ、Ｘｅ＝１０ａｔｍである以外は、実施例１と同じ。
【００４９】
上記ランプを図４に示す点灯回路により始動時は７５Ｗ、安定時は３５Ｗで点灯したところ、全光束は１２００ｌｍ、赤外放射パワーは４．８Ｗ、ランプ電圧は８０Ｖであった。
【００５０】
この実施例では、可視光が増し、近赤外光が多少減少するというデメリットはあるが、ランプ電圧を上昇させる水銀（Ｈｇ）を封入したことにより、ランプ電圧が上昇（ランプ電流が減少）するため、回路を小型にできる等のメリットが得られる。
【００５１】
この実施例４においても、出光側フィルタ３の透過率が５０％となる波長をＸとしたときに７３０ｎｍ≦Ｘ≦８２０ｎｍ（望ましくは７３０ｎｍ≦Ｘ≦８００ｎｍ）、かつ受光側フィルタ５の透過率が５０％となる波長をＹとしたときに７５５ｎｍ≦Ｙ≦８２０ｎｍ（望ましくは７５５ｎｍ≦Ｙ≦８００ｎｍ）であれば、実用的な近赤外放射を行うことができることを確認した。
【００５２】
したがって、本実施の形態では、透過率が５０％となる波長をＸとしたとき、７３０ｎｍ≦Ｘ≦８２０ｎｍである出光側フィルタ３と、透過率が５０％となる波長をＹとしたとき、７５５ｎｍ≦Ｙ≦８２０ｎｍである受光側フィルタ５とを組み合わせ、メタルハライドランプ１から放射される近赤外光をＣＣＤカメラ４で受光することにより、光漏れが少なく、かつ十分な近赤外放射を行うことができる。
【図面の簡単な説明】
【００５３】
【図１】本発明の第１の実施の形態の赤外線暗視装置について説明するための概略図。
【図２】本発明で使用するメタルハライドランプについて説明するための全体図。
【図３】赤外線暗視装置の近赤外光の受光手段であるＣＣＤカメラの一般的な感度について説明するための図。
【図４】点灯回路について説明するための図。
【図５】実施例１についてフィルタＡを出光側フィルタに用いた場合の透過光について説明するための図。
【図６】実施例１についてフィルタＢを出光側フィルタに用いた場合の透過光について説明するための図。
【図７】出光側フィルタとしてフィルタＢを用いて得られた透過光に、受光側フィルタとしてフィルタＡを用いた場合の透過光について説明するための図。
【図８】出光側フィルタとしてフィルタＢを用いて得られた透過光に、受光側フィルタとしてフィルタＢを用いた場合の透過光について説明するための図。
【図９】実施例１について、出光側フィルタの透過特性を変え、相対赤外強度を測定した結果について説明するための図。
【図１０】実施例１について、受光側フィルタの透過特性を変え、相対赤外強度を測定した結果について説明するための図。
【図１１】灯具側、カメラ側フィルタの組み合わせを変えたときの相対赤外強度等を説明するための図。
【図１２】実施例２についてフィルタＡを出光側フィルタに用いた場合の透過光について説明するための図。
【図１３】ハロゲン電球の放射特性について説明するための図。
【符号の説明】
【００５４】
１  メタルハライドランプ
２  灯具
３  出光側フィルタ
４  ＣＣＤカメラ
５  受光側フィルタ
ＩＲＬ  近赤外光
【図１】
2008140694.tif 000003
【図２】
2008140694.tif 000004
【図３】
2008140694.tif 000005
【図４】
2008140694.tif 000006
【図５】
2008140694.tif 000007
【図６】
2008140694.tif 000008
【図７】
2008140694.tif 000009
【図８】
2008140694.tif 000010
【図９】
2008140694.tif 000011
【図１０】
2008140694.tif 000012
【図１１】
2008140694.tif 000013
【図１２】
2008140694.tif 000014
【図１３】
2008140694.tif 000015